セメント系濁水から分離回収された6価クロム含有固形残渣を、酸性化剤とともに亜硫酸カルシウムと混合する工程を有するセメント系濁水由来クロムの還元処理方法。前記の亜硫酸水素ナトリウムを用いてクロムを含む工場排水を処理する手法は、排水中のクロムを除去することが主目的であり、これによってリサイクル可能な固形残渣を得ることはできない。特許文献1、2に開示の硫酸第一鉄を使用する手法も、排水処理を対象としており、固形残渣のリサイクルまでは意図していない。また、固形残渣中には硫酸第一鉄が残るので、環境に対する配慮が必要である。排水については6価クロムを排水基準以下、さらには土壌環境基準値以下に低減することは十分可能であるが、還元剤の硫酸第一鉄は水に溶解しやすいため、一旦添加した後には回収することが困難であり、過剰に添加してしまうことによる無駄が多くなりやすい。本発明は、セメント系濁水の発生現場近くに仮設する濁水処理施設で、濁水に含有される6価クロムを3価に無害化するための処理を行うのに適した方法であって、人体や環境に優しい還元剤を使用し、得られる固形残渣をリサイクルすることが可能な処理方法を提供しようというものである。上記目的を達成するために、本発明では6価クロムを3価に還元するための還元剤として亜硫酸カルシウムCaSO3を使用する。一般的に入手しやすい亜硫酸カルシウムは半水のCaSO305H2Oの形のものである。請求項1に記載の発明は、セメント系濁水から既に分離回収された固形残渣に対して、6価クロムの無害化を図る処理であり、図1の工程Bのところに適用できるものである。すなわち、セメント系濁水から分離回収された6価クロム含有固形残渣を、亜硫酸カルシウムと混合する工程を有するセメント系濁水由来クロムの還元処理方法である。その際、前記固形残渣を、酸性化剤とともに亜硫酸カルシウムと混合する。本発明で還元剤として使用する亜硫酸カルシウムは、上水の蛇口における塩素除去用の還元剤や、ワイン等の酸化防止剤として使用されており、人体に対する安全性の高い物質である。このため、従来の還元剤亜硫酸水素ナトリウムや硫酸第一鉄などを使用した処理に比べ、安全性が向上する。また、亜硫酸カルシウムは水に溶けにくいので、液の還元処理に際しては、ネットに入れた亜硫酸カルシウムを反応に必要な時間だけ液に浸漬したのち引き上げる方法や、亜硫酸カルシウムを詰めたフィルターに液を通す方法が採用でき、還元剤の過剰添加による無駄を防止しやすい。また、6価クロムを還元除去することにより稀釈水が不要となり、放流する水の量も低減できる。さらに本発明は、固形残渣と亜硫酸カルシウムを混合した状態にすることにより、固形残渣のセメント粒子内部で還元されずに残存していた6価クロムが将来溶出してきた際にも、速やかに3価に無害化することができるなど、セメント系濁水に由来する固形残渣のリサイクルを可能にするものである。図1に従来の濁水処理方法に従って濁水処理施設で生成される液処理水、あるいは固形残渣に対して、亜硫酸カルシウムを用いたセメント系濁水由来クロムの還元処理方法を適用する場合のフローの一例を示す。セメント系材料を使用する工事現場から発生したセメント系濁水は、現場近くに設けられた濁水処理施設に移される。濁水処理施設では必要に応じて濁水のpH調整を行った後、凝集剤を添加して懸濁成分の沈降を促進させ、その後、濁水のスラリーを固液分離することにより、処理水と、固形残渣が回収される。場合によっては、pH調整のみで貯水池に導かれる場合もある。従来、処理水の方は、問題がある場合には、一旦、貯水池などに溜めたのち、排水基準をクリアするように対策をした上で、放流するか、産業廃棄物として処理するのが一般的な処理方法であった。6価クロムの場合、希釈、還元、産廃処理が考えられるが、希釈では液中の6価クロムは結果的に全部放出されることになり、環境衛生上好ましいとは言えないため、本質的な解決策ではない。そこで、図1中に示した工程Aにおいて、処理水に亜硫酸カルシウムを接触させることにより、液中の6価クロムを3価に還元する反応を進行させることが有効である。一方、濁水処理施設で生成した固形残渣の方は、セメント粒子中に6価クロムが残存しているため、これを埋め戻し等の土壌材料として再利用することが困難な状況にあった。そこで、図1中に示した工程Bにおいて本発明を適用し、固形残渣の無害化を図る。具体的には、保管ヤードなどに堆積された固形残渣沈殿汚泥、脱水ケーキなどの形態があると、粉粒状の亜硫酸カルシウムを混合する。固形残渣のセメント粒子の中に存在する6価クロムは、還元剤と混合しても直ちにその全量を還元させることは困難である。そのため、過剰の還元剤の存在が不可欠である。また、セメント粒子は50μm程度の微粒子であり、その内部には未水和成分すなわち強アルカリ成分が残っていることから、処理水のpH調整によるpH低下効果はあまり大きくない。このため、還元反応を進行させ易くするためには酸性化剤中和剤と一緒に混合することが有効である。ただし一緒にといっても、最終的にそれらが混合状態にあれば良いのであって、酸性化剤と亜硫酸カルシウムの添加順序はどちらが先でも構わない。亜硫酸カルシウムの量は、酸性化剤を添加しない場合は、固形残渣中の6価クロムに対し、30当量以上とすることが望ましく、酸性化剤を添加することにより酸性域にpH調整した場合は5当量以上とすることが望ましい。ただし、あまり過剰に添加してもそれに見合った効果は得られないので、酸性化剤の添加有無にかかわらず、上限は100当量程度とすることが望ましい。固形残渣と亜硫酸カルシウムとの混合は、重機などを用いて簡単に行うだけでも効果はあるが、練混ぜを行うとより還元反応が進行しやすい状態となる。発明者らは、コンクリートダムのグリーンカットズリと亜硫酸カルシウム半水を種々の割合で混合した場合の6価クロムの溶出量を調べる実験を行った。その実験を紹介する。実験例コンクリートダムのグリーンカットズリ500gに、還元剤である亜硫酸カルシウムの粉末を種々の割合で混合した混合粉を得た表1のNo1~4。また、同グリーンカットズリ500gに、凝集剤であり酸性化剤でもある硫酸バンドAl2SO325gと、亜硫酸カルシウムの粉末を種々の割合で混合した混合粉を得た表1のNo11~14。グリーンカットズリ中の6価クロム含有量は概ね2mg/kgである。したがって、No1~4、No11~14の混合粉は、6価クロムに対する亜硫酸カルシウムの添加当量比が約135倍~約54倍に相当する。各混合粉について、環境庁告示46号に準拠した溶出試験を行い、6価クロムの溶出量を調べた。また、溶出試験後の液について、pH、ORP、EC電気伝導度を測定した。結果を表1に示す。表1から判るように、pHがアルカリ域にある場合でも、十分な量の亜硫酸カルシウムを混合すると、セメント系固形残渣ここではグリーンカットズリの6価クロムを無害化することができる。また、pHを酸性域にすると、より少ない量の亜硫酸カルシウムの混合量で6価クロムは無害化される。亜硫酸カルシウムと一緒に混合する酸性化剤としては、従来、濁水処理施設で使用されている凝集剤が使用できる。例えば、上記の硫酸バンドの他、PACポリ塩化アルミニウム、ポリ鉄ポリ硫酸第二鉄等の硫酸系の無機凝集剤が使用できる。これらは酸性化剤としても機能する。